FR 2975831 A1 20121130 FR 1154654 A 20110527 -1- COMPOSITION D'UNE CELLULE PHOTOVOLTAÏQUE ORGANIQUE D'UN MODULE PHOTOVOLTAÏQUE Domaine de l'invention L'invention a pour objet une composition de couche active de cellules photovoltaïques organiques d'un module photovoltaïque présentant des propriétés optimums pour cette application. La présente invention concerne également l'utilisation d'une telle composition dans des cellules photovoltaïques organiques d'un module photovoltaïque et un module photovoltaïque comprenant de telles cellules photovoltaïques. Le réchauffement climatique, lié aux gaz à effet de serre dégagés par les énergies fossiles, a mené au développement de solutions énergétiques alternatives qui n'émettent pas de tels gaz lors de leur fonctionnement, comme par exemple les modules photovoltaïques. Un module photovoltaïque comprend une « pile photovoltaïque », cette pile étant capable de transformer l'énergie lumineuse en électricité. Il existe de nombreux types de structures de panneaux photovoltaïques. A l'heure actuelle, il est utilisé majoritairement des panneaux photovoltaïques dits inorganiques, c'est-à-dire fonctionnant avec une plaque de semi-conducteurs, généralement du silicium, formant une pile photovoltaïque pour piéger les photons. A titre d'exemple, une pile photovoltaïque comprend classiquement une pluralité de cellules, chaque cellule contenant un capteur photovoltaïque en contact avec des collecteurs d'électrons placés au-dessus (collecteurs supérieurs) et au-dessous (collecteurs inférieurs) du capteur photovoltaïque. Lorsque la pile photovoltaïque est placée sous une source lumineuse, elle délivre un courant électrique continu, qui peut être récupéré aux bornes de la pile. Outre la pile photovoltaïque inorganique, on connaît également des cellules photovoltaïques de type organique, c'est-à-dire que les cellules photovoltaïques sont composées de matériaux organiques, par exemple des polymères formant la « couche active ». A l'instar des piles photovoltaïques inorganiques, ces cellules photovoltaïques organiques absorbent les photons, des paires électron-trou liées (excitons) étant générées et contribuant au photocourant. La cellule photovoltaïque comporte deux parties (dans la suite appelées «matériaux »), l'une présentant un excès d'électrons 2975831 -2- (matériau donneur d'électrons) et l'autre un déficit en électrons (matériau accepteur d'électrons), dites respectivement dopée de type p et dopée de type n. La pile photovoltaïque organique est moins coûteuse, recyclable et permet d'étendre l'offre à des produits souples ou des conformations diverses (par exemple 5 tuiles de bâtiments), donnant accès à des marchés inaccessibles aux technologies classiques, notamment par leur intégration à des systèmes multifonctionnels. Néanmoins, les cellules photovoltaïques organiques souffrent jusqu'à présent d'un très faible niveau d'efficacité globale puisque le rendement de telles cellules photovoltaïques reste de façon pratique très inférieur à 5%. Par ailleurs, à l'heure 10 actuelle, la durée de vie des cellules photovoltaïques est très limitée. Etat de l'art La performance et la durée de vie médiocres des cellules photovoltaïques 15 organiques sont directement liées à un certain nombre de paramètres physico-chimiques qui posent à l'heure actuelle des difficultés. Comme on l'a vu précédemment, une cellule photovoltaïque organique est composée d'un matériau donneur d'électrons et d'un matériau accepteur d'électrons. Or, un problème technique majeur se pose au regard du contrôle de la morphologie de 20 mélange des matériaux donneur et accepteur d'électrons. A l'heure actuelle, pour palier cette difficulté, la stratégie consiste à jouer sur les conditions de recuit pour obtenir la morphologie désirée mais il est également connu, par exemple du document US 2009/0229667, que l'ajouter d'additifs, tels que des dithiols ou des halogénures d'alcanes, qui vont jouer le rôle de plastifiant susceptibles 25 de migrer, mais qui ne stabilisent pas les morphologies. Néanmoins, si on souhaite obtenir des structures stables, il faut introduire des tensioactifs. On sait notamment qu'il existe des copolymères diblocs ou triblocs possédant une séquence conjuguée ou des copolymères diblocs mais ne comportant aucune séquence conjuguée. On connaît ainsi le document US 2008/0017244 mais les copolymères à blocs jouent ici le rôle de 30 transporteur de charges (donneur/accepteur) ainsi que de surfactant mais ne résolvent pas le susdit premier problème technique. 2975831 -3- Toutes ces solutions existantes ne sont pas très satisfaisantes concernant le contrôle ou la stabilisation de la morphologie de mélange des matériaux donneur et accepteur d'électrons. Un autre problème majeur réside dans la faible efficacité des couches actives de 5 cellules photovoltaïques organiques qui ne dépassent que très rarement les 5% de rendement. Or, il est impératif d'augmenter ce rendement/efficacité si l'on souhaite développer les applications photovoltaïques de façon viable. Brève description de l'invention 10 La présente invention entend remédier aux problèmes des cellules photovoltaïques organiques de modules photovoltaïques de l'art antérieur en proposant une composition de couche active d'une cellule organique comprenant un copolymère à architecture linéaire d'un type particulier. 15 Il a été constaté par la demanderesse, après diverses expériences et manipulations, qu'une structure particulière pouvait seule présenter des résultats optimums permettant d'améliorer la compatibilisation d'un mélange entre un matériau donneur et un matériau accepteur d'électrons dans une cellule solaire/photovoltaïque organique que ce soit en terme de performance (rendement énergétique) et en terme de stabilité (durée 20 de vie augmentée de la cellule photovoltaïque organique). Ainsi, la présente invention concerne une composition d'une couche active d'une cellule photovoltaïque organique comprenant : - un matériau donneur d'électrons consistant en un polymère conjugué ; - un matériau accepteur d'électrons consistant en un polymère ; 25 caractérisée en ce que la couche active comprend un copolymère à architecture linéaire comportant : - de deux à cinq blocs dont au moins deux blocs de nature chimique différente ; - deux blocs consécutifs étant de nature chimique différente ; 30 chaque bloc présentant une masse molaire comprise entre 500 g/mol et 50000 g/mol. 2975831 -4- On entend par l'expression «à structure linéaire » le fait que les blocs de polymères formant le susdit copolymère s'étendent en constituant une chaîne continue de polymères présentant uniquement deux extrémités, par opposition avec une structure tridimensionnelle qui présente au moins trois extrémités. 5 On entend par l'expression « nature chimique différente » le fait que les composés ou éléments n'appartiennent pas à la même famille chimique au sein de l'ensemble général des polymères thermoplastiques. A titre d'exemples, l'homme du métier distingue notamment les natures chimiques suivantes : les polyamides, les polyamideimide, les polyesters saturés, les polycarbonates, les polyoléfines (basse et haute 10 densité), les polyesters carbonate, les polyéthers cétone, les polyesters carbonate, les polyimides, les polycétones, les polyéthers aromatiques, etc... . Grâce à la structure contrôlée du copolymère à architecture linéaire selon l'invention (nombre de blocs de polymères définis et faible), l'un des blocs va se positionner dans le matériau donneur d'électrons tandis que l'autre bloc polymère du 15 copolymère va se positionner dans le matériau accepteur d'électrons (cf. figures 3 et 4). Ainsi, le copolymère selon l'invention agit comme un tensioactif (minimisation de la différence d'énergie existant entre les matériaux donneur et accepteur d'électrons) particulièrement intéressant en diminuant la taille des domaines dans chacun des deux matériaux, ce qui rend l'ensemble de la couche active plus stable et donne de meilleures 20 performances. D'autres caractéristiques avantageuses de l'invention sont précisées dans la suite : - de façon particulièrement avantageuse, le susdit copolymère comprend un bloc unique consistant en un polymère conjugué ; - le polymère conjugué formant le matériau donneur d'électron et/ou le susdit 25 bloc unique consistant en un polymère conjugué du copolymère à blocs consiste en du poly-(3-hexylthiophène) ; - avantageusement, le matériau accepteur d'électrons consiste en au moins un fullerène, de préférence du [6,6]-phényl-C61-butanoate de méthyle (PCBM) ; - l'un au moins des blocs du susdit copolymère consiste en un polystyrène ; 30 - l'un au moins des blocs du susdit copolymère consiste en un polyacrylate d'alkyle, de préférence du poly(acrylate de n-butyle), ou en un polyisoprène ; - l'un au moins des blocs du susdit copolymère présente une Tg inférieure à 0°C, de préférence comprise entre -120°C et -50°C ; 2975831 -5- - le copolymère à bloc consiste en le poly(3-hexyle thiophène-b-isoprène), le poly(3-hexyle thiophène-b-styrène) ou le poly(styrène-b-isoprène). L'invention se rapporte à l'utilisation de la composition telle que décrite 5 précédemment dans les cellules photovoltaïques organiques d'un module photovoltaïque. En outre, l'invention se rapporte aussi à un module photovoltaïque présentant au moins une couche formant encapsulant comportant une pile photovoltaïque, consistant 10 en une pluralité de cellules photovoltaïques organiques comportant chacune une couche active, apte à générer de l'énergie électrique, et une couche formant un « backsheet » ou panneau arrière, la composition de ladite couche active est telle que décrite ci-dessus. Description des Figures annexées La description qui va suivre est donnée uniquement à titre illustratif et non limitatif en référence aux figures annexées, dans lesquelles : - la figure 1 illustre le rendement photovoltaïque (PCE) en fonction de la fraction massique en copolymère dans la couche active pour deux différents exemples de 20 copolymères à blocs linéaires ; - la figure 2 illustre le rendement photovoltaïque normalisé (PCE normalisé) en fonction du temps d'illumination ; - la figure 3 est une représentation schématique d'une cellule solaire, la couche active étant constituée d'un mélange d'un matériau donneur et d'un matériau accepteur 25 d'électrons ; - la figure 4 est une représentation schématique d'une interface entre les deux matériaux de la couche active, stabilisée par le copolymère à blocs, cet ensemble constituant la couche active selon l'invention. 15 - 6 Description détaillée de l'invention La composition de la couche active selon l'invention comprend, dans sa définition générale : - un matériau donneur d'électrons consistant en un polymère conjugué ; - un matériau accepteur d'électrons comme par exemple un dérivé du C60 (fullerène) ; caractérisée en ce que la couche active comprend un copolymère à architecture linéaire, comportant de deux à cinq blocs dont au moins deux blocs de nature différente ayant chacun une masse molaire comprise entre 500 g/mol et 50000 g/mol. S'agissant du matériau donneur d'électrons, il consiste en un polymère conjugué. On entend par l'expression «polymère conjugué» des polymères conjugués possédant une structure électronique caractéristique dite « structure de bande ». Ces polymères sont marqués par la présence sur le squelette d'une alternance entre double et simple liaisons. A titre d'exemple non limitatif de polymères conjugués, on peut citer le polyacétylène, le polypyrrole, le polythiophène, le polyphénylène et la polyaniline mais de manière plus générale, les polymères conjugués regroupent trois familles principales : - les poly(p-phénylène vinylène) (PPV), par exemple le poly[2-méthoxy-5-(2'- éthyle-hexyloxy)-1,4-phénylène vinylène] (MEH-PPV)ou le poly[2-méthoxy-5-(3',7'-diméthyloctyloxy)-1-4phénylène vinylène] (MDMO-PPV) ; - les polythiophènes (PT) résultant de la polymérisation des thiophènes et qui sont des hétérocycles de soufre, par exemple le poly(3-hexylthiophène) (P3HT) - les polyfluorènes, par exemple le poly[2,7-(9,9-dioctyl-fluorène)-alt-5,5-(48, 78-di-2thiényl-28, 18,38-benzothiadiazole)] (PFDTBT). 2975831 -7- Parmi tous les polymères conjugués qui peuvent être choisis pour entrer dans la composition selon la présente invention, la demanderesse a une préférence pour le poly(3-hexylthiophène) (P3HT). La préparation d'un polymère conjugué est bien connue de l'homme du métier. 5 On citera, à titre d'exemple, la synthèse du poly(3-hexylthiophène) qui est abondamment décrite dans la littérature. De plus ce polymère est disponible commercialement. S'agissant du matériau accepteur d'électrons, il consiste en une molécule capable 10 d'accepter les électrons. De façon préférée, on choisira le matériau accepteur d'électrons comme étant un fullerène ou un mélange de fullerènes (C60). Encore plus préférentiellement, on choisira pour le matériau accepteur d'électrons le [6,6]-phényle-C61-butanoate de méthyle (PCBM, composé connu de l'homme du métier et déjà commercialisé). S'agissant du copolymère à bloc, il possède une architecture linéaire, c'est-à-dire un enchainement d'au moins deux blocs (ou séquences) différents. Bien entendu, l'ordre des blocs indiqué ci-dessous n'est donné qu'à titre indicatif et ne traduit pas forcément l'ordre réel d'enchainement ; ces blocs pouvant être intervertis à volonté. 20 Le premier bloc consiste en un polymère de structure classique, non conjugué, de type vinylique (et notamment styrénique, acrylique ou méthacrylique), polyoléfine saturée ou polyoléfine insaturée. De façon préférée, on choisira ce premier bloc du copolymère à architecture linéaire comme étant du polystyrène (PS) ou du polyisoprène (PI). 25 S'agissant du second bloc polymère du copolymère à architecture linéaire, il consiste en un polymère différent de celui du premier bloc pouvant être soit de structure classique, non conjugué, de type vinylique (et notamment styrénique, acrylique ou méthacrylique), polyoléfine saturée ou polyoléfine insaturée soit un polymère conjugué 15 2975831 -8- semi-conducteur. Dans ce dernier cas où le second bloc consiste en un polymère conjugué, aucun autre bloc du copolymère ne pourra consister en un polymère conjugué, identique ou non. De façon préférée, on choisira ce second bloc du copolymère à architecture 5 linéaire comme étant du polyisoprène (PI), du polystyrène (PS) ou du poly(3-hexyle thiophène) (P3HT). S'agissant des éventuels blocs suivants (troisième, quatrième et cinquième blocs) du copolymère à architecture linéaire, le cas échéant, ils consistent en un polymère différent de celui du premier bloc, de structure exclusivement non conjugué, de type 10 vinylique (et notamment styrénique, acrylique ou méthacrylique), polyoléfine saturée ou polyoléfine insaturée. Dans l'invention, il est particulièrement important que deux blocs consécutifs soient différents. De façon préférée, on choisira également les troisième, quatrième et cinquième bloc différents du second bloc du copolymère à architecture linéaire comme étant du 15 polyisoprène (PI), du polystyrène (PS) ou un polyacrylate d'alkyle. Bien entendu, l'invention prévoit qu'il n'y ait que deux blocs et l'ajout d'un troisième, quatrième et cinquième blocs n'est que facultative. A titre d'exemple non limitatif du copolymère à architecture linéaire selon 20 l'invention, on pourra trouver les copolymères suivants : - le Poly(styrène-b-méthyle méthacrylate) (PS-PMMA) - le Poly(styrène-b-butadiène) (PS-PB) - le Poly(styrène-b-isoprène) (PS-PI) - le Poly(styrène-b-2vinylpyridine) (PS-P2VP) 25 - le Poly(éthylène-b-éthyle éthylène) (PE-PEE) - le Poly(éthylène-b-éthyle propylène) (PE-PEP) - le Poly(éthylène-b-styrène) (PE-PS) - le Poly(éthylène-b-butadiène) (PE-PB) - le Poly(styrène-b-butadiène-b-styrène) (PS-PB-PS) - le Poly(styrène-b-isoprène-b-styrène) (PS-PI-PS) - le Poly(styrène-b-éthylène-b-styrène) (PS-PE-PS) 2975831 -9- - le Poly(styrène-b-(éthylène-co-butylène)-b-styrène) (PS-PEB-PS) - le Poly(styrène-b-butadiène-b-méthyle méthacrylate) (PS-PB-PMMA) - le Poly(2vinylpyridine-b-isoprène-b-styrène) (P2VP-PI-PS) - le Poly(éthylène oxyde-b-propylène oxyde-b-éthylène oxyde) (PEO-PPO-PEO) 5 - le Poly(styrène-b-acide acrylique) (PS-PAA) - le Poly(styrène-b-éthylène oxyde) (PS-PEO) - les multiblocs du type Poly(éther-b-ester) ; poly(amide-b-éther) ; polyuréthanes. Pour le copolymère à blocs de l'invention, on choisira néanmoins de préférence 10 les copolymères suivants : - Poly(3-hexyle thiophène-b-isoprène) (P3HT-b-PI) : exemple n°1 - Poly(3-hexyle thiophène-b-styrène) (P3HT-b-PS) : exemple n°2 - le Poly(styrène-b-isoprène) (PS-b-PI) : exemple n°3 Selon une possibilité offerte par l'invention, comme évoqué précédemment, l'un 15 des blocs du copolymère (le deuxième bloc) peut être constitué d'un polymère conjugué. Cette option (qui correspond aux exemples préférés 1 et 2) est, comme on verra dans la suite, particulièrement avantageuse, en particulier au regard du rendement ou de l'efficacité de la couche active de la cellule photovoltaïque organique. 20 La fabrication du copolymère à structure linéaire comportant de deux à cinq blocs est réalisée de façon classique et bien connue de l'homme du métier. On citera à titre d'exemples non limitatif la polymérisation anionique, la polymérisation radicalaire contrôlée, la polyaddition ou condensation. Concernant les trois exemples de copolymères préférés, ils peuvent être obtenus 25 selon les procédés suivants : Synthèse du P3HT-b-PI (exemple 1) : La synthèse du P3HT-b-PI consiste en la désactivation du polyisoprène (PI) vivant synthétisé par polymérisation anionique, bien connu de l'homme du métier, sur le P3HT fonctionnalisé brome en bout de chaine, également bien connu de l'homme du 30 métier (McCullough Macromolecules 2005) en présence de methoxyéthanol de lithium qui augmente la réactivité de l'ion polyisoprényl en cassant les agrégats de polyisoprényllithium. Cette opération s'effectue en solvant anhydre et sous atmosphère contrôlée (vide, azote ou argon) selon un procédé bien connu de l'homme du métier. 2975831 -10- Synthèse de P3HT-b-PS (exemple 2) : La synthèse du P3HT-b-PS peut être réalisée par deux voies. La première est un couplage de « chimie clic » (cycloaddition alcyne/azoture de Huisgen) entre le P3HT 5 terminé alcyne et le polystyrène (PS) synthétisé par ATRP avec un amorceur fonctionnalisé azoture déjà décrit dans la littérature (Urien, M.; Erothu, H.; Cloutet, E.; Hiorns, R. C.; Vignau, L.; Cramail, H. Macromolecules 2008, 41, (19), 7033-7040). La seconde voie consiste en la désactivation du PS vivant synthétisé par polymérisation anionique (cette opération étant bien connue de l'homme du métier) sur le P3HT 10 fonctionnalisé aldéhyde en bout de chaine dont la synthèse est décrite dans la littérature (Iovu, M. C.; Jeffries-El, M.; Zhang, R.; Kowalewski, T.; McCullough, R. D. J. Macromol. Sci., Part A: Pure Appl. Chem. 2006, 43, (12), 1991-2000). Les conditions opératoires sont les mêmes que pour l'exemple 1. 15 Synthèse du copolymère PS-b-PI (exemple 3) : Le copolymère PS-b-PI est synthétisé par polymérisation anionique amorcée par le sec-butyllithium avec addition séquentielle des monomères (d'abord le styrène puis l'isoprène) comme cela est bien connu de l'homme du métier (Fetters, L. J.; Luston, J.; Quirk, R. P.; Vass, F.; N., Y. R., Anionic Polymerization. 1984). 20 Un exemple de réalisation de la formulation revendiquée par la présente invention consiste au procédé suivant avec le P3HT comme matériau donneur et le PCBM comme matériau accepteur : Différentes quantités de copolymères (0 à 10% massique par rapport à la quantité 25 de matière sèche) sont introduites dans une solution de P3HT/PCBM (mélange 1/1 en masse, concentration globale de 40 mg.mL-1) dans de l'ortho-dichlorobenzene. Les solutions ainsi préparées sont alors laissées sous agitation pendant 16 heures à 50°C (degrés Celsius) afin d'avoir une dissolution complète. La solution ainsi obtenue (filtrée à l'aide d'une membrane de polytétrafluoroéthylène (PTFE), avec des pores de 0,2 µm 30 de diamètre) est ensuite déposée à la tournette sur le substrat adéquat et sous atmosphère inerte. L'épaisseur de la couche active ainsi obtenue est comprise entre 80 et 100 nm (nanomètres). 2975831 -11- On notera enfin que la composition de la couche active selon l'invention incorpore avantageusement des petites molécules se caractérisant par leur faible masse moléculaire qui ne dépasse pas quelques milliers d'unités de masse atomique. A l'instar des polymères conjugués, ces petites molécules sont des accepteurs ou des donneurs 5 d'électrons, ce qui permet que ces derniers facilitent également le transport des charges électriques et sont susceptibles de former avec les polymères conjugués des excitons. Ces petites molécules sont généralement ajoutées à la composition par dissolution dans le mélange contenant les autres composants (polymères). A titre d'exemples de ces petites molécules, on citera : 10 - le fullerène (C60) qui est un composé formé de 60 atomes de carbones et dont la forme sphérique est proche de celle d'un ballon de football. Cette molécule est ici préférée comme ajout dans la composition selon l'invention. - le [6,6]-phényle-C61-butanoate de méthyle (PCBM) qui est un dérivé du fullerène dont la structure chimique a été modifiée pour le rendre soluble ; 15 - les nanotubes de carbones et les graphènes ; - le pérylène consistant en un noyau aromatique d'hydrocarbures de formule chimique C20H12, par exemple le N, N'-diméthyl-3,4,9,10 perylenete-tracarboxyliquediimide (PTCDI) (dérivé du pérylène avec deux atomes d'azotes, deux atomes d'oxygènes et deux groupes méthyles CH3) ou le pérylène-3,4,9,10-tetracarboxylique- 20 dianhydride (PTCDA) (dérivé du pérylène avec six atomes d'oxygène). Dans les modules photovoltaïques, le rayonnement UV étant susceptible d'entraîner un léger jaunissement de la composition utilisée, des stabilisants UV et des absorbeurs UV tels que le benzotriazole, le benzophénone et les autres amines 25 encombrés, peuvent être ajoutés afin d'assurer la transparence de l'encapsulant durant sa durée de vie. Ces composés peuvent être par exemple à base de benzophénone ou de benzotriazole. On peut les ajouter dans des quantités inférieures à 10% en masse de la masse totale de la composition et préférentiellement de 0,1 à 5%. On pourra également ajouter des antioxydants pour limiter le jaunissement lors de 30 la fabrication de l'encapsulant tels que les composés phosphorés (phosphonites et/ou 2975831 - 12- phosphites) et les phénoliques encombrés. On peut ajouter ces antioxydants dans des quantités inférieures à 10% en masse de la masse totale de la composition et préférentiellement de 0,1 à 5%. Des agents retardateurs de flamme peuvent également être ajoutés. Ces agents 5 peuvent être halogénés ou non-halogénés. Parmi les agents halogénés, on peut citer les produits bromés. On peut également utiliser comme agent non-halogéné les additifs à base de phosphore tels que le phosphate d'ammonium, de polyphosphate, de phosphinate ou de pyrophosphate, le cyanurate de mélamine, le pentaérythritol, les zéolithes ainsi que les mélanges de ces agents. La composition peut comprendre ces 10 agents dans des proportions allant de 3 à 40% par rapport à la masse totale de la composition. Si cela est souhaité dans une application particulière, on peut également ajouter des pigments comme par exemple des composés colorants ou azurants dans des proportions allant généralement de 5 à 15% par rapport à la masse totale de la 15 composition. Concernant les autres aspects de l'invention relatifs à l'utilisation de la composition selon l'invention dans un module photovoltaïque, l'Homme de l'Art peut se référer par exemple au Handbook of Photovoltaic Science and Engineering, Wiley, 2003 volume 7. 20 On notera que la composition de la couche active selon la présente invention peut également être utilisée dans d'autres domaines que celui du photovoltaïque, à chaque fois que cette couche active est utilisée dans sa fonction première, à savoir pour transformer de l'énergie solaire en énergie électrique. 25 Matériaux employés pour former les formulations testées : Dans la suite il est présenté, en relation avec les figures annexées, des tests sur des compositions selon l'invention démontrant la satisfaction de ces compositions au regard des problèmes techniques exposés précédemment, à savoir essentiellement : 1. utilisation du copolymère comme compatibilisant apportant une amélioration 30 de l'efficacité/rendement de la couche active par optimisation de sa morphologie (problème 1) ; 2975831 - 13 - 2. augmentation de la durée de vie de la cellule grâce à la stabilisation de la couche active par le copolymère (problème 2). 1) Utilisation des copolymères à architecture linéaire selon l'invention comme 5 comptabilisant de la couche active (problème 1 susvisé) : Obtention des formulations et films testés : Toutes les cellules ont été élaborées et testées sous atmosphère contrôlée (absence d'oxygène et d'humidité) de la façon suivante : Différentes quantités de copolymères (0 à 10% massique par rapport à la quantité 10 P3HT/PCBM) sont introduites dans une solution de P3HT/PCBM (mélange 1/1 en masse, concentration globale de 40 mg.mL-1) dans de l'ortho-dichlorobenzene. Les solutions ainsi préparées sont alors laissées sous agitation pendant 16 heures à 50°C (degrés Celsius) afin d'avoir une dissolution complète. Par ailleurs, les substrats ITO (oxyde d'indium In203 dopé à l'étain) sur verre sont lavés dans un bain à ultrason. Ceci 15 est réalisé dans un premier temps dans de l'acétone, puis dans l'éthanol et enfin dans de l'isopropanol. Chaque lavage dure quinze minutes. Après avoir séché et traité le substrat par UV-ozone durant quinze minutes une couche mince de PEDOT-PSS (poly(3,4-éthylènedioxythiophène) = PEDOT et le poly(styrène sulfonate) de sodium = PSS) a été déposée à la tournette, bien connue de l'homme du métier, à une vitesse de cinq milles 20 tours par minute (5000 Tr / min.) et ensuite séchée dans une étuve à 110°C sous vide dynamique. L'épaisseur de la couche de PEDOT-PSS est de 50 nm (nanomètre). Elle a été mesurée par exemple à l'aide d'un appareil « Alpha-step IQ Surafe Profiler ». Sur ce substrat, la couche active composée d'un mélange de P3HT:PCBM:copolymère préalablement solubilisé dans de l'ortho-dichlorobenzene à 50°C est déposée tournette 25 sur la couche de PEDOT/PSS , à une vitesse de mille tours par minute (1000 Tr / min.). L'épaisseur de cette couche est typiquement comprise entre 80 et 150 nm. Une cathode en Aluminium (Al) est déposée par évaporation thermique sous vide (- 10-7 mbar) à travers un masque. La surface active de la cellule est ainsi de 8,4 mm2. Un traitement thermique à 165°C pendant 20 min est alors appliqué par l'intermédiaire d'une plaque 30 chauffante. Une configuration standard (ITO/PEDOT:PSS/P3HT:PCBM:copolymère/Al) de cellule photovoltaïque est alors 2975831 - 14- obtenue. Les contacts électriques avec les cellules sont ensuite établis en utilisant un échantillonneur « Karl Suss PM5 ». Les mesures courant/tension sont acquises en utilisant par exemple un «Keithley 4200 SCS » sous une illumination de 100 mW/cm2 obtenue par l'intermédiaire d'un simulateur solaire « K.H.S. Solar Celltest 575 » 5 combiné à des filtres AM 1.5G. Toutes les procédures effectuées après la déposition de la couche PEDOT-PSS ont été réalisées dans une boîte à gants sous atmosphère inerte (diazote) avec une quantité d'eau et de dioxygène inférieure à 0,1 ppm (partie par million). 10 Tests réalisés sur les films : Les mesures courant/tension obtenues en utilisant un « Keithley 4200 SCS » sous une illumination de 100 mW/cm2 permettent d'obtenir les caractéristiques optoélectroniques des cellules réalisées selon le protocole ci-dessus. A partir de ces données, on extrait le rendement photovoltaïque (PCE) pour des compositions de 15 couche active différentes (copolymère utilisé, différentes compositions massiques de la couche active en P3HT, PCBM et copolymère). Les résultats de ces caractérisations sont résumés dans la figure 1. Résultats des tests réalisés : 20 Une amélioration significative des rendements photovoltaïques (jusqu'à 30%) a été constatée pour l'addition d'une fraction massique optimisée de copolymères à blocs linéaires dans la couche active (cf. figure 1). Le meilleur résultat a été obtenu avec l'addition d'une fraction massique égale à 7% de copolymères à blocs linéaires d'architecture P3HT-b-PI (copolymère de l'exemple n°1) dans la couche active de 25 P3HT:PCBM. Un rendement photovoltaïque de 4,6±0,2% a été obtenu en utilisant cette formulation ce qui est à comparer avec le PCE (état de la technique, échantillon de référence) de 3,5±0,4% obtenu pour la couche active P3HT:PCBM non formulée. 2) Amélioration de l'efficacité/rendement de la couche active de cellules 30 photovoltaïques organiques (problème 2 susvisé) : Obtention des formulations et films testés : 2975831 - 15 - Des substrats de verres recouvert par de l'oxyde d'indium-étain (ITO) sont lavés dans un bain à ultrason. Ceci est réalisé dans un premier temps dans de l'acétone, puis dans l'éthanol et enfin dans de l'isopropanol. Après séchage, un traitement UV-ozone est appliqué à ces substrats pendant quinze minutes et une fine couche de PEDOT/PSS 5 (environ 50 nanomètres) est déposée à la tournette puis séché sous vide pendant une heure à 110°C. Toutes les étapes intervenant après la déposition de la couche de PEDOT/PSS sont réalisées sous atmosphère inerte dans une boite à gants (02 et H2O REVENDICATIONS1. Composition d'une couche active d'une cellule photovoltaïque organique comprenant : - un matériau donneur d'électrons consistant en un polymère conjugué ; - un matériau accepteur d'électrons consistant en un polymère ; caractérisée en ce que la couche active comprend un copolymère à architecture linéaire comportant : - de deux à cinq blocs dont au moins deux blocs de nature chimique différente ; - deux blocs consécutifs étant de nature chimique différente ; - chaque bloc présentant une masse molaire comprise entre 500 g/mol et 50000 g/mol. 2. Composition selon la revendication 1, caractérisée en ce que le susdit copolymère comprend un bloc unique consistant en un polymère conjugué. 3. Composition selon la revendication 2, caractérisé en ce que le polymère conjugué formant le matériau donneur d'électron et/ou le susdit bloc unique consistant en un polymère conjugué du copolymère à blocs consiste en du poly-(3-hexylthiophène). 4. Composition selon l'une quelconque des revendications précédentes, caractérisée en ce que le matériau accepteur d'électrons consiste en au moins un fullerène, de préférence du [6,6]-phényl-C61-butanoate de méthyle (PCBM). 5. Composition selon l'une quelconque des revendications précédentes, caractérisée en ce que l'un au moins des blocs du susdit copolymère consiste en un polystyrène. 6. Composition selon l'une quelconque des revendications précédentes, caractérisée en ce que l'un au moins des blocs du susdit copolymère consiste en un 2975831 - 18 - polyacrylate d'alkyle, de préférence du poly(acrylate de n-butyle), ou en un polyisoprène. 7. Composition selon l'une quelconque des revendications précédentes, 5 caractérisée en ce que l'un au moins des blocs du susdit copolymère présente une Tg inférieure à 0°C, de préférence comprise entre -120°C et -50°C. 8. Composition selon l'une quelconque des revendications précédentes, caractérisée en ce que le copolymère à bloc consiste en le poly(3-hexyle thiophène-b-10 isoprène), le poly(3-hexyle thiophène-b-styrène) ou le poly(styrène-b-isoprène). 9. Utilisation de la composition selon l'une quelconque des revendications précédentes dans les cellules photovoltaïques organiques d'un module photovoltaïque. 15 10. Module photovoltaïque présentant au moins une couche formant encapsulant comportant une pile photovoltaïque, consistant en une pluralité de cellules photovoltaïques organiques comportant chacune une couche active, apte à générer de l'énergie électrique, et une couche formant un « backsheet » ou panneau arrière, la composition de ladite couche active est selon l'une quelconque des revendications 1 à 8. 20